(57)【要約】本発明は、リン酸クロム（Ａ）及び硝酸クロム（Ｂ）を含み、上記リン酸クロム（Ａ）と硝酸クロム（Ｂ）の含有量比Ａ／（Ａ＋Ｂ）が０．３〜０．６を満たす３価クロム化合物を１０〜２０重量％と、３種のシラン化合物が架橋結合したシラン系ゾルゲル樹脂を２０〜４０重量％と、防錆耐食剤を０．２〜０．４重量％、モリブデン系化合物を０．１〜０．３重量％、水溶性カチオン性ウレタン樹脂を５〜１０重量％、シランカップリング剤を０．５〜２．０重量％、Ａｌ化合物を０．５〜２．０重量％、及び水を２５．３〜６３．７重量％と、を含む表面処理溶液組成物、これを用いて表面処理された亜鉛系めっき鋼板、及びその製造方法を提供する。また、上記３価クロム化合物を含有する表面処理コーティング物で処理された亜鉛系めっき鋼板は、耐食性、耐黒変性、耐指紋性、造管油侵害性、及び耐アルカリ性に優れる効果を奏する。【特許請求の範囲】
【請求項１】
リン酸クロム（Ａ）及び硝酸クロム（Ｂ）を含む３価クロム化合物を１０〜２０重量％と、
３種のシラン化合物が架橋結合したシラン系ゾルゲル樹脂を２０〜４０重量％と、
防錆耐食剤を０．２〜０．４重量％と、
モリブデン系化合物を０．１〜０．３重量％と、
水溶性カチオン性ウレタン樹脂を５〜１０重量％と、
シランカップリング剤を０．５〜２．０重量％と、
Ａｌ化合物を０．５〜２．０重量％と、
水を２５．３〜６３．７重量％と、を含む、亜鉛系めっき鋼板の表面処理溶液組成物。
【請求項２】
前記リン酸クロム（Ａ）と硝酸クロム（Ｂ）の含有量比Ａ／（Ａ＋Ｂ）は０．３〜０．６を満たす、請求項１に記載の亜鉛系めっき鋼板の表面処理溶液組成物。
【請求項３】
前記防錆耐食剤は、フッ素系防錆剤（モリブデンフッ素化物は除く）、バナジウム系防錆剤（フッ素化合物は除く）、セリウム塩系防錆剤（フッ素化合物は除く）、及びコバルト系防錆剤（フッ素化合物は除く）からなる群より選択される一つ以上である、請求項１に記載の亜鉛系めっき鋼板の表面処理溶液組成物。
【請求項４】
前記モリブデン系化合物は、モリブデン酸化物、モリブデン硫化物、モリブデン酢酸塩、モリブデンリン酸塩、モリブデン炭化物、モリブデン塩化物、モリブデンフッ素化物、及びモリブデン窒化物からなる群より選択される一つ以上である、請求項１に記載の亜鉛系めっき鋼板の表面処理溶液組成物。
【請求項５】
前記シランカップリング剤は、２−（３，４エポキシシクロヘキシル）−エチルトリメトキシシラン、３−グリシドキシプロピルトリメトキシシラン、３−グリシドキシプロピルメチルジエトキシシラン、３−グリシドキシプロピルトリエトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−ウレイドプロピルトリメトキシシラン、及び３−ウレイドプロピルトリアルコキシシランからなる群より選択される一つ以上である、請求項１に記載の亜鉛系めっき鋼板の表面処理溶液組成物。
【請求項６】
前記Ａｌ化合物は、アルミニウムヒドロキシド、塩化アルミニウム、窒化アルミニウム、硫酸アルミニウム、アルミニウムイソプロポキシド、リン酸アルミニウムからなる群より選択される一つ以上である、請求項１に記載の亜鉛系めっき鋼板の表面処理溶液組成物。
【請求項７】
前記３種のシラン化合物は、テトラエチルオルソシリケート、テトラメトキシシラン、メチルトリメトキシシラン、メチルトリエトキシシラン、ジメチルジメトキシシラン、及びジメチルジエトキシシランからなる群より選択される１種の第１シラン、３−グリシドキシプロピル−トリメトキシシラン、２−（３，４エポキシシクロヘキシル−エチルトリメトキシシラン、３−グリシドキシプロピルトリメトキシシラン、及び３−グリシドキシプロピルメチルジエトキシシランからなる群より選択される１種の第２シラン、及び３−アミノプロピル−トリエトキシシラン、Ｎ−（２−アミノエチル）３−アミノプロピルメチルジメトキシシラン、Ｎ−（２−アミノエチル）３−アミノプロピルトリメトキシシラン、Ｎ−（２−アミノエチル）３−アミノプロピルトリエトキシシランからなる群より選択される１種の第３シランである、請求項１に記載の亜鉛系めっき鋼板の表面処理溶液組成物。
【請求項８】
鋼板と、
前記鋼板の少なくとも一面に形成された亜鉛系めっき層と、
前記亜鉛系めっき層上に形成された３価クロメート被膜層と、を含み、
前記３価クロメート被膜層は、
リン酸クロム（Ａ）及び硝酸クロム（Ｂ）を含む３価クロム化合物を３１．４７〜３５．２３重量％と、
３種のシラン化合物が架橋結合したシラン系ゾルゲル樹脂を３２．４９〜３６．３６重量％と、
防錆耐食剤を２．０３〜２．２７重量％と、
モリブデン系化合物を１．１４〜１．５２重量％と、
ウレタン樹脂を１２．１８〜１３．６４重量％と、
シランカップリング剤を５．６８〜１０．１５重量％と、
Ａｌ化合物を５．６８〜１０．１５重量％と、を含む、表面処理された亜鉛系めっき鋼板。
【請求項９】
前記リン酸クロム（Ａ）と硝酸クロム（Ｂ）の含有量比Ａ／（Ａ＋Ｂ）は０．８９〜０．９５を満たす、請求項８に記載の表面処理された亜鉛系めっき鋼板。
【請求項１０】
前記防錆耐食剤は、フッ素系防錆剤（モリブデンフッ素化物は除く）、バナジウム系防錆剤（フッ素化合物は除く）、セリウム塩系防錆剤（フッ素化合物を除く）、及びコバルト系防錆剤（フッ素化合物は除く）からなる群より選択される一つ以上である、請求項８に記載の表面処理された亜鉛系めっき鋼板。
【請求項１１】
前記モリブデン系化合物は、モリブデン酸化物、モリブデン硫化物、モリブデン酢酸塩、モリブデンリン酸塩、モリブデン炭化物、モリブデン塩化物、モリブデンフッ素化物、及びモリブデン窒化物からなる群より選択される一つ以上である、請求項８に記載の表面処理された亜鉛系めっき鋼板。
【請求項１２】
前記シランカップリング剤は、２−（３，４エポキシシクロヘキシル）−エチルトリメトキシシラン、３−グリシドキシプロピルトリメトキシシラン、３−グリシドキシプロピルメチルジエトキシシラン、３−グリシドキシプロピルトリエトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−ウレイドプロピルトリメトキシシラン、及び３−ウレイドプロピルトリアルコキシシランからなる群より選択される一つ以上である、請求項８に記載の表面処理された亜鉛系めっき鋼板。
【請求項１３】
前記Ａｌ化合物は、アルミニウムヒドロキシド、塩化アルミニウム、窒化アルミニウム、硫酸アルミニウム、アルミニウムイソプロポキシド、リン酸アルミニウムからなる群より選択される一つ以上である、請求項８に記載の表面処理された亜鉛系めっき鋼板。
【請求項１４】
前記３価クロメート被膜層は、厚さが０．３〜０．５μｍである、請求項８に記載の表面処理された亜鉛系めっき鋼板。
【請求項１５】
前記３種のシラン化合物は、テトラエチルオルソシリケート、テトラメトキシシラン、メチルトリメトキシシラン、メチルトリエトキシシラン、ジメチルジメトキシシラン、及びジメチルジエトキシシランからなる群より選択される１種の第１シラン、３−グリシドキシプロピル−トリメトキシシラン、２−（３，４エポキシシクロヘキシル−エチルトリメトキシシラン、３−グリシドキシプロピルトリメトキシシラン、及び３−グリシドキシプロピルメチルジエトキシシランからなる群より選択される１種の第２シラン、及び３−アミノプロピル−トリエトキシシラン、Ｎ−（２−アミノエチル）３−アミノプロピルメチルジメトキシシラン、Ｎ−（２−アミノエチル）３−アミノプロピルトリメトキシシラン、Ｎ−（２−アミノエチル）３−アミノプロピルトリエトキシシランからなる群より選択される１種の第３シランである、請求項８に記載の表面処理された亜鉛系めっき鋼板。
【請求項１６】
亜鉛系めっき層が形成された亜鉛系めっき鋼板上に、表面処理溶液組成物をコーティングする段階と、
前記コーティングされた表面処理溶液組成物を乾燥して、３価クロメート被膜層を形成する段階と、を含み、
前記表面処理溶液組成物は、
リン酸クロム（Ａ）及び硝酸クロム（Ｂ）を含む３価クロム化合物を１０〜２０重量％と、
３種のシラン化合物が架橋結合したシラン系ゾルゲル樹脂を２０〜４０重量％と、
防錆耐食剤を０．２〜０．４重量％と、
モリブデン系化合物を０．１〜０．３重量％と、
水溶性カチオン性ウレタン樹脂を５〜１０重量％と、
シランカップリング剤を０．５〜２．０重量％と、
Ａｌ化合物を０．５〜２．０重量％と、
水を２５．３〜６３．７重量％と、を含む、表面処理された亜鉛系めっき鋼板の製造方法。
【請求項１７】
前記リン酸クロム（Ａ）と硝酸クロム（Ｂ）の含有量比Ａ／（Ａ＋Ｂ）は、０．３〜０．６を満たす、請求項１６に記載の表面処理された亜鉛系めっき鋼板の製造方法。
【請求項１８】
前記防錆耐食剤は、フッ素系防錆剤（モリブデンフッ素化物は除く）、バナジウム系防錆剤（フッ素化合物は除く）、セリウム塩系防錆剤（フッ素化合物は除く）、及びコバルト系防錆剤（フッ素化合物は除く）からなる群より選択される一つ以上である、請求項１６に記載の表面処理された亜鉛系めっき鋼板の製造方法。
【請求項１９】
前記モリブデン系化合物は、モリブデン酸化物、モリブデン硫化物、モリブデン酢酸塩、モリブデンリン酸塩、モリブデン炭化物、モリブデン塩化物、モリブデンフッ素化物、及びモリブデン窒化物からなる群より選択される一つ以上である、請求項１６に記載の表面処理された亜鉛系めっき鋼板の製造方法。
【請求項２０】
前記シランカップリング剤は、２−（３，４エポキシシクロヘキシル）−エチルトリメトキシシラン、３−グリシドキシプロピルトリメトキシシラン、３−グリシドキシプロピルメチルジエトキシシラン、３−グリシドキシプロピルトリエトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−ウレイドプロピルトリメトキシシラン、及び３−ウレイドプロピルトリアルコキシシランからなる群より選択される一つ以上である、請求項１６に記載の表面処理された亜鉛系めっき鋼板の製造方法。
【請求項２１】
前記Ａｌ化合物は、アルミニウムヒドロキシド、塩化アルミニウム、窒化アルミニウム、硫酸アルミニウム、アルミニウムイソプロポキシド、リン酸アルミニウムからなる群より選択される一つ以上である、請求項１６に記載の表面処理された亜鉛系めっき鋼板の製造方法。
【請求項２２】
前記３種のシラン化合物は、テトラエチルオルソシリケート、テトラメトキシシラン、メチルトリメトキシシラン、メチルトリエトキシシラン、ジメチルジメトキシシラン、及びジメチルジエトキシシランからなる群より選択される１種の第１シラン、３−グリシドキシプロピル−トリメトキシシラン、２−（３，４エポキシシクロヘキシル−エチルトリメトキシシラン、３−グリシドキシプロピルトリメトキシシラン、及び３−グリシドキシプロピルメチルジエトキシシランからなる群より選択される１種の第２シラン、及び３−アミノプロピル−トリエトキシシラン、Ｎ−（２−アミノエチル）３−アミノプロピルメチルジメトキシシラン、Ｎ−（２−アミノエチル）３−アミノプロピルトリメトキシシラン、Ｎ−（２−アミノエチル）３−アミノプロピルトリエトキシシランからなる群より選択される１種の第３シランである、請求項１６に記載の表面処理された亜鉛系めっき鋼板の製造方法。
【請求項２３】
前記表面処理溶液組成物を、２．１４〜３．５７μｍの厚さでコーティングする、請求項１６に記載の表面処理された亜鉛系めっき鋼板の製造方法。
【請求項２４】
前記コーティングは、ロールコーティング、スプレー、浸漬、スプレー圧搾又は浸漬圧搾からなる群より選択されるいずれかの方法で行われる、請求項１６に記載の表面処理された亜鉛系めっき鋼板の製造方法。
【請求項２５】
前記乾燥は、素材鋼板の最終到達温度（ＰＭＴ）を基準に５０〜６０℃の温度で行われる、請求項１６に記載の表面処理された亜鉛系めっき鋼板の製造方法。
【請求項２６】
前記乾燥は、熱風乾燥炉又は誘導加熱炉で行われる、請求項１６に記載の表面処理された亜鉛系めっき鋼板の製造方法。
【請求項２７】
前記熱風乾燥炉は、内部温度が１００〜２００℃である、請求項２６に記載の表面処理された亜鉛系めっき鋼板の製造方法。
【請求項２８】
前記誘導加熱炉に１０００〜３５００Ａの電流が印加される、請求項２６に記載の表面処理された亜鉛系めっき鋼板の製造方法。
【請求項２９】
前記３価クロメート被膜層を空冷させる段階をさらに含む、請求項１６に記載の表面処理された亜鉛系めっき鋼板の製造方法。
【請求項３０】
前記亜鉛系めっき鋼板の製造方法は連続工程で行われ、前記連続工程の速度は８０〜１００ｍｐｍである、請求項１６に記載の表面処理された亜鉛系めっき鋼板の製造方法。
【発明の詳細な説明】
【技術分野】
【０００１】
本発明は、３価クロム及び無機化合物を含有した表面処理溶液組成物、上記組成物を用いて表面処理された亜鉛系めっき鋼板、及びその製造方法に関する。
【背景技術】
【０００２】
亜鉛（Ｚｎ）めっき層が形成された溶融めっき材は、犠牲防食による素地鉄の保護効果により耐食性に優れることから、建材用素材として広く用いられている。しかし、上記溶融亜鉛めっき材の露出面がＺｎからなるため、一般の環境、特に湿潤雰囲気に露出すると、表面に白錆が発生しやすくなり、表面外観が悪くなる。また、溶融亜鉛めっき材が高温高湿環境に露出する場合、表面の色が黒色に変化する現象、いわゆる黒変現象が簡単に発生するという問題がある。
【０００３】
かかる問題を解決するために、従来は、めっき処理された鋼板に、６価クロムを用いるか、又は６価クロメート処理を行うことで、耐食性及び耐黒変性を確保してきた。しかし、このような６価クロムは有害環境物質に指定され、現在、６価クロムの使用に対する規制が強化されている。尚、６価クロムをめっき鋼板の表面処理剤として用いると、鋼板表面が黒色に変化したり、又は黒点が発生したりするという不具合の問題がある。
【０００４】
そこで、現在では、３価クロムを含有する表面処理溶液組成物を鋼板上にコーティングすることで、めっき鋼板の耐食性及び耐黒変性を確保する方法が適用されている。例えば、特許文献の韓国公開特許第１０−２００６−０１２３６２８号公報、第１０−２００５−００５２２１５号公報、及び第１０−２００９−００２４４５０号公報では、３価クロムを含有した組成物に鋼板を浸漬させて化成処理する方式で耐食性及び耐黒変性を確保しているが、鉄鋼業界の連続工程に適用するには浸漬時間が長く、化成処理方法は耐指紋性の低下などの問題を抱える。
【０００５】
また、韓国公開特許第１０−２００４−００４６３４７号公報、特開２００２−０６９６６０号公報において、３価クロムを含有した組成物をめっき鋼板上にスプレー又はロールコーターの方式でコーティングすることにより、鉄鋼業界の連続工程に適用することができ、耐指紋性の確保も可能である。しかし、上記組成物には、多孔質シリカ成分が含まれるため、湿潤雰囲気下での変色の発生が激しいＭｇ、Ａｌ合金には適さない。上記多孔質シリカは吸湿性質が強く、その結果、Ｍｇ、Ａｌ、Ｚｎ合金鋼には、急激な変色の発生を誘発させるという問題がある。
【発明の概要】
【発明が解決しようとする課題】
【０００６】
有害環境物質の６価クロムを含有することなく、人体に無害な３価クロム及び無機化合物を主成分とする表面処理溶液組成物を提供し、これを亜鉛系めっき鋼板の表面に適用することにより、耐食性、耐黒変性、耐指紋性、造管油侵害性、及び耐アルカリ性に優れる表面処理された亜鉛系めっき鋼板を提供する。
【課題を解決するための手段】
【０００７】
本発明の一実施形態によると、リン酸クロム（Ａ）及び硝酸クロム（Ｂ）を含む３価クロム化合物を１０〜２０重量％と、３種のシラン化合物が架橋結合したシラン系ゾルゲル樹脂を２０〜４０重量％と、防錆耐食剤を０．２〜０．４重量％と、モリブデン系化合物を０．１〜０．３重量％と、水溶性カチオン性ウレタン樹脂を５〜１０重量％と、シランカップリング剤を０．５〜２．０重量％と、Ａｌ化合物を０．５〜２．０重量％と、水を２５．３〜６３．７重量％と、を含む表面処理溶液組成物を提供する。
【０００８】
このとき、上記リン酸クロム（Ａ）と硝酸クロム（Ｂ）の含有量比Ａ／（Ａ＋Ｂ）は０．３〜０．６を満たすことが好ましい。
【０００９】
上記防錆耐食剤は、フッ素系防錆剤、バナジウム系防錆剤、セリウム塩系防錆剤、及びコバルト系防錆剤からなる群より選択される一つ以上であってもよい。
【００１０】
上記モリブデン系化合物は、モリブデン酸化物、モリブデン硫化物、モリブデン酢酸塩、モリブデンリン酸塩、モリブデン炭化物、モリブデン塩化物、モリブデンフッ素化物、及びモリブデン窒化物からなる群より選択される一つ以上であってもよい。
【００１１】
上記シランカップリング剤は、２−（３，４エポキシシクロヘキシル）−エチルトリメトキシシラン、３−グリシドキシプロピルトリメトキシシラン、３−グリシドキシプロピルメチルジエトキシシラン、３−グリシドキシプロピルトリエトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−ウレイドプロピルトリメトキシシラン、及び３−ウレイドプロピルトリアルコキシシランからなる群より選択される一つ以上であってもよい。
【００１２】
上記Ａｌ化合物は、アルミニウムヒドロキシド（ａｌｕｍｉｎｕｍ  ｈｙｄｒｏｘｉｄｅ）、塩化アルミニウム（ａｌｕｍｉｎｕｍ  ｃｈｌｏｒｉｄｅ）、窒化アルミニウム（ａｌｕｍｉｎｕｍ  ｎｉｔｒｉｄｅ）、硫酸アルミニウム（ａｌｕｍｉｎｕｍ  ｓｕｌｆａｔｅ）、アルミニウムイソプロポキサイド（ａｌｕｍｉｎｕｍ  ｉｓｏｐｒｏｐｏｘｉｄｅ）、及びリン酸アルミニウム（ａｌｕｍｉｎｕｍ  ｐｈｏｓｐｈａｔｅ）からなる群より選択される一つ以上であってもよい。
【００１３】
上記３種のシラン化合物は、テトラエチルオルソシリケート（ｔｅｔｒａｅｔｈｙｌ  ｏｒｔｈｏ−ｓｉｌｉｃａｔｅ）、テトラメトキシシラン（Ｔｅｔｒａｍｅｔｈｏｘｙｓｉｌａｎｅ）、メチルトリメトキシシラン（Ｍｅｔｈｙｌｔｒｉｍｅｔｈｏｘｙｓｉｌａｎｅ）、メチルトリエトキシシラン（Ｍｅｔｈｙｌｔｒｉｅｔｈｏｘｙｓｉｌａｎｅ）、ジメチルジメトキシシラン（Ｄｉｍｅｔｈｙｌｄｉｍｅｔｈｏｘｙｓｉｌａｎｅ）、及びジメチルジエトキシシラン（Ｄｉｍｅｔｈｙｌｄｉｅｔｈｏｘｙｓｉｌａｎｅ）からなる群より選択される１種の第１シラン、３−グリシドキシプロピル−トリメトキシシラン（３−ｇｌｙｃｉｄｏｘｙｐｒｏｐｙｌ−ｔｒｉｍｅｔｈｏｘｙ  ｓｉｌａｎｅ）、２−（３，４エポキシシクロヘキシル−エチルトリメトキシシラン（２−（３，４  ｅｐｏｘｙｃｙｃｌｏｈｅｘｙｌ）−ｅｔｈｙｌｔｒｉｍｅｔｈｏｘｙｓｉｌａｎｅ）、３−グリシドキシプロピルトリメトキシシラン（３−Ｇｌｙｃｉｄｏｘｙｐｒｏｐｙｌｔｒｉｍｅｔｈｏｘｙｓｉｌａｎｅ）、及び３−グリシドキシプロピルメチルジエトキシシラン（３−Ｇｌｙｃｉｄｏｘｙｐｒｏｐｙｌｍｅｔｈｙｌｄｉｅｔｈｏｘｙｓｉｌａｎｅ）からなる群より選択される１種の第２シラン、及び３−アミノプロピル−トリエトキシシラン（３−ａｍｉｎｏｐｒｏｐｙｌ−ｔｒｉｅｔｈｏｘｙ  ｓｉｌａｎｅ）、Ｎ−（２−アミノエチル）３−アミノプロピルメチルジメトキシシラン（Ｎ−（２−ａｍｉｎｏｅｔｈｙｌ）３−ａｍｉｎｏｐｒｏｐｙｌｍｅｔｈｙｌｄｉｍｅｔｈｏｘｙｓｉｌａｎｅ）、Ｎ−（２−アミノエチル）３−アミノプロピルトリメトキシシラン（Ｎ−（２−ａｍｉｎｏｅｔｈｙｌ）３−ａｍｉｎｏｐｒｏｐｙｌｔｒｉｍｅｔｈｏｘｙｓｉｌａｎｅ）、Ｎ−（２−アミノエチル）３−アミノプロピルトリエトキシシラン（Ｎ−（２−ａｍｉｎｏｅｔｈｙｌ）３−ａｍｉｎｏｐｒｏｐｙｌｔｒｉｅｔｈｏｘｙｓｉｌａｎｅ）からなる群より選択される１種の第３シランであってもよい。
【００１４】
本発明の一実施形態によると、鋼板と、上記鋼板の少なくとも一面に形成された亜鉛系めっき層と、上記亜鉛系めっき層上に形成された３価クロメート被膜層と、を含み、上記３価クロメート被膜層は、リン酸クロム（Ａ）及び硝酸クロム（Ｂ）を含む３価クロム化合物を３１．４７〜３５．２３重量％と、３種のシラン化合物が架橋結合したシラン系ゾルゲル樹脂を３２．４９〜３６．３６重量％と、防錆耐食剤を２．０３〜２．２７重量％と、モリブデン系化合物を１．１４〜１．５２重量％と、ウレタン樹脂を１２．１８〜１３．６４重量％と、シランカップリング剤を５．６８〜１０．１５重量％と、Ａｌ化合物を５．６８〜１０．１５重量％と、を含む表面処理された亜鉛系めっき鋼板を提供する。
【００１５】
このとき、上記リン酸クロム（Ａ）と硝酸クロム（Ｂ）の含有量比Ａ／（Ａ＋Ｂ）は０．８９〜０．９５を満たすことが好ましい。
【００１６】
上記防錆耐食剤は、フッ素系防錆剤、バナジウム系防錆剤、セリウム塩系防錆剤、及びコバルト系防錆剤からなる群より選択される一つ以上であってもよい。
【００１７】
上記モリブデン系化合物は、モリブデン酸化物、モリブデン硫化物、モリブデン酢酸塩、モリブデンリン酸塩、モリブデン炭化物、モリブデン塩化物、モリブデンフッ素化物、及びモリブデン窒化物からなる群より選択される一つ以上であってもよい。
【００１８】
上記シランカップリング剤は、２−（３，４エポキシシクロヘキシル）−エチルトリメトキシシラン、３−グリシドキシプロピルトリメトキシシラン、３−グリシドキシプロピルメチルジエトキシシラン、３−グリシドキシプロピルトリエトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−ウレイドプロピルトリメトキシシラン、及び３−ウレイドプロピルトリアルコキシシランからなる群より選択される一つ以上であってもよい。
【００１９】
上記Ａｌ化合物は、アルミニウムヒドロキシド、塩化アルミニウム、窒化アルミニウム、硫酸アルミニウム、アルミニウムイソプロポキシド、リン酸アルミニウムからなる群より選択される一つ以上であってもよい。
【００２０】
上記３種のシラン化合物は、テトラエチルオルソシリケート（ｔｅｔｒａｅｔｈｙｌ  ｏｒｔｈｏ−ｓｉｌｉｃａｔｅ）、テトラメトキシシラン（Ｔｅｔｒａｍｅｔｈｏｘｙｓｉｌａｎｅ）、メチルトリメトキシシラン（Ｍｅｔｈｙｌｔｒｉｍｅｔｈｏｘｙｓｉｌａｎｅ）、メチルトリエトキシシラン（Ｍｅｔｈｙｌｔｒｉｅｔｈｏｘｙｓｉｌａｎｅ）、ジメチルジメトキシシラン（Ｄｉｍｅｔｈｙｌｄｉｍｅｔｈｏｘｙｓｉｌａｎｅ）、及びジメチルジエトキシシラン（Ｄｉｍｅｔｈｙｌｄｉｅｔｈｏｘｙｓｉｌａｎｅ）からなる群より選択される１種の第１シラン、３−グリシドキシプロピル−トリメトキシシラン（３−ｇｌｙｃｉｄｏｘｙｐｒｏｐｙｌ−ｔｒｉｍｅｔｈｏｘｙ  ｓｉｌａｎｅ）、２−（３，４エポキシシクロヘキシル−エチルトリメトキシシラン（２−（３，４  ｅｐｏｘｙｃｙｃｌｏｈｅｘｙｌ）−ｅｔｈｙｌｔｒｉｍｅｔｈｏｘｙｓｉｌａｎｅ）、３−グリシドキシプロピルトリメトキシシラン（３−Ｇｌｙｃｉｄｏｘｙｐｒｏｐｙｌｔｒｉｍｅｔｈｏｘｙｓｉｌａｎｅ）、及び３−グリシドキシプロピルメチルジエトキシシラン（３−Ｇｌｙｃｉｄｏｘｙｐｒｏｐｙｌｍｅｔｈｙｌｄｉｅｔｈｏｘｙｓｉｌａｎｅ）からなる群より選択される１種の第２シラン、及び３−アミノプロピル−トリエトキシシラン（３−ａｍｉｎｏｐｒｏｐｙｌ−ｔｒｉｅｔｈｏｘｙ  ｓｉｌａｎｅ）、Ｎ−（２−アミノエチル）３−アミノプロピルメチルジメトキシシラン（Ｎ−（２−ａｍｉｎｏｅｔｈｙｌ）３−ａｍｉｎｏｐｒｏｐｙｌｍｅｔｈｙｌｄｉｍｅｔｈｏｘｙｓｉｌａｎｅ）、Ｎ−（２−アミノエチル）３−アミノプロピルトリメトキシシラン（Ｎ−（２−ａｍｉｎｏｅｔｈｙｌ）３−ａｍｉｎｏｐｒｏｐｙｌｔｒｉｍｅｔｈｏｘｙｓｉｌａｎｅ）、Ｎ−（２−アミノエチル）３−アミノプロピルトリエトキシシラン（Ｎ−（２−ａｍｉｎｏｅｔｈｙｌ）３−ａｍｉｎｏｐｒｏｐｙｌｔｒｉｅｔｈｏｘｙｓｉｌａｎｅ）からなる群より選択される１種の第３シランであってもよい。
【００２１】
上記３価クロメート被膜層は厚さが０．３〜０．５μｍであってもよい。
【００２２】
本発明の一実施形態によると、亜鉛系めっき層が形成された亜鉛系めっき鋼板上に表面処理溶液組成物をコーティングする段階と、上記コーティングされた表面処理溶液組成物を乾燥して３価クロメート被膜層を形成する段階と、を含む。また、上記表面処理溶液組成物は、リン酸クロム（Ａ）及び硝酸クロム（Ｂ）を含む３価クロム化合物を１０〜２０重量％と、３種のシラン化合物が架橋結合したシラン系ゾルゲル樹脂を２０〜４０重量％と、防錆耐食剤を０．２〜０．４重量％と、モリブデン系化合物を０．１〜０．３重量％と、水溶性カチオン性ウレタン樹脂を５〜１０重量％と、シランカップリング剤を０．５〜２．０重量％と、Ａｌ化合物を０．５〜２．０重量％と、水を２５．３〜６３．７重量％と、を含む亜鉛系めっき鋼板の製造方法を提供する。
【００２３】
このとき、上記リン酸クロム（Ａ）と硝酸クロム（Ｂ）の含有量比Ａ／（Ａ＋Ｂ）は０．３〜０．６を満たすことが好ましい。
【００２４】
上記防錆耐食剤は、フッ素系防錆剤、バナジウム系防錆剤、セリウム塩系防錆剤、及びコバルト系防錆剤からなる群より選択される一つ以上であってもよい。
【００２５】
上記モリブデン系化合物は、モリブデン酸化物、モリブデン硫化物、モリブデン酢酸塩、モリブデンリン酸塩、モリブデン炭化物、モリブデン塩化物、モリブデンフッ素化物、及びモリブデン窒化物からなる群より選択される一つ以上であってもよい。
【００２６】
上記シランカップリング剤は、２−（３，４エポキシシクロヘキシル）−エチルトリメトキシシラン、３−グリシドキシプロピルトリメトキシシラン、３−グリシドキシプロピルメチルジエトキシシラン、３−グリシドキシプロピルトリエトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−ウレイドプロピルトリメトキシシラン、及び３−ウレイドプロピルトリアルコキシシランからなる群より選択される一つ以上であってもよい。
【００２７】
上記Ａｌ化合物は、アルミニウムヒドロキシド、塩化アルミニウム、窒化アルミニウム、硫酸アルミニウム、アルミニウムイソプロポキシド、リン酸アルミニウムからなる群より選択される一つ以上であってもよい。
【００２８】
上記３種のシラン化合物は、テトラエチルオルソシリケート（ｔｅｔｒａｅｔｈｙｌ  ｏｒｔｈｏ−ｓｉｌｉｃａｔｅ）、テトラメトキシシラン（Ｔｅｔｒａｍｅｔｈｏｘｙｓｉｌａｎｅ）、メチルトリメトキシシラン（Ｍｅｔｈｙｌｔｒｉｍｅｔｈｏｘｙｓｉｌａｎｅ）、メチルトリエトキシシラン（Ｍｅｔｈｙｌｔｒｉｅｔｈｏｘｙｓｉｌａｎｅ）、ジメチルジメトキシシラン（Ｄｉｍｅｔｈｙｌｄｉｍｅｔｈｏｘｙｓｉｌａｎｅ）、及びジメチルジエトキシシラン（Ｄｉｍｅｔｈｙｌｄｉｅｔｈｏｘｙｓｉｌａｎｅ）からなる群より選択される１種の第１シラン、３−グリシドキシプロピル−トリメトキシシラン（３−ｇｌｙｃｉｄｏｘｙｐｒｏｐｙｌ−ｔｒｉｍｅｔｈｏｘｙ  ｓｉｌａｎｅ）、２−（３，４エポキシシクロヘキシル−エチルトリメトキシシラン（２−（３，４  ｅｐｏｘｙｃｙｃｌｏｈｅｘｙｌ）−ｅｔｈｙｌｔｒｉｍｅｔｈｏｘｙｓｉｌａｎｅ）、３−グリシドキシプロピルトリメトキシシラン（３−Ｇｌｙｃｉｄｏｘｙｐｒｏｐｙｌｔｒｉｍｅｔｈｏｘｙｓｉｌａｎｅ）、及び３−グリシドキシプロピルメチルジエトキシシラン（３−Ｇｌｙｃｉｄｏｘｙｐｒｏｐｙｌｍｅｔｈｙｌｄｉｅｔｈｏｘｙｓｉｌａｎｅ）からなる群より選択される１種の第２シラン、及び３−アミノプロピル−トリエトキシシラン（３−ａｍｉｎｏｐｒｏｐｙｌ−ｔｒｉｅｔｈｏｘｙ  ｓｉｌａｎｅ）、Ｎ−（２−アミノエチル）３−アミノプロピルメチルジメトキシシラン（Ｎ−（２−ａｍｉｎｏｅｔｈｙｌ）３−ａｍｉｎｏｐｒｏｐｙｌｍｅｔｈｙｌｄｉｍｅｔｈｏｘｙｓｉｌａｎｅ）、Ｎ−（２−アミノエチル）３−アミノプロピルトリメトキシシラン（Ｎ−（２−ａｍｉｎｏｅｔｈｙｌ）３−ａｍｉｎｏｐｒｏｐｙｌｔｒｉｍｅｔｈｏｘｙｓｉｌａｎｅ）、Ｎ−（２−アミノエチル）３−アミノプロピルトリエトキシシラン（Ｎ−（２−ａｍｉｎｏｅｔｈｙｌ）３−ａｍｉｎｏｐｒｏｐｙｌｔｒｉｅｔｈｏｘｙｓｉｌａｎｅ）からなる群より選択される１種の第３シランであってもよい。
【００２９】
上記表面処理溶液組成物を厚さ２．１４〜３．５７μｍでコーティングすることができる。
【００３０】
上記コーティングは、ロールコーティング、スプレー、浸漬、スプレー圧搾又は浸漬圧搾からなる群より選択されるいずれかの方法で行うことができる。
【００３１】
上記乾燥は、素材鋼板の最終到達温度（ＰＭＴ）を基準に５０〜６０℃の温度で行うことができる。
【００３２】
上記乾燥は熱風乾燥炉又は誘導加熱炉で行うことができる。
【００３３】
上記熱風乾燥炉は内部温度が１００〜２００℃であることができる。
【００３４】
上記誘導加熱炉には１０００〜３５００Ａの電流が印加されることができる。
【００３５】
上記３価クロメート被膜層を空冷させる段階をさらに含むことができる。
【００３６】
上記亜鉛系めっき鋼板の製造方法は連続工程で行われ、上記連続工程の速度は８０〜１００ｍｐｍであってもよい。
【発明の効果】
【００３７】
本発明の一実施形態による３価クロム及び無機化合物を含有した表面処理コーティング物で処理された亜鉛系めっき鋼板は、耐食性、耐黒変性、耐指紋性、造管油侵害性、及び耐アルカリ性に優れるという効果を奏する。
【発明を実施するための形態】
【００３８】
以下、様々な実施形態を参照して、本発明の好適な実施形態を説明する。しかし、本発明の実施形態は、いくつかの他の形態に変形することができ、本発明の範囲が以下説明する実施形態に限定されるものではない。
【００３９】
本発明は、３価クロム及び無機化合物を含有した表面処理溶液組成物、上記組成物を用いて表面処理された亜鉛系めっき鋼板、及び上記亜鉛系めっき鋼板の製造方法に関する。
【００４０】
本発明の一実施形態による表面処理溶液組成物は、３価クロム化合物を１０〜２０重量％と、シラン系ゾルゲル樹脂を２０〜４０重量％と、防錆耐食剤を０．２〜０．４重量％と、モリブデン系化合物を０．１〜０．３重量％と、水溶性カチオン性ウレタン樹脂を５〜１０重量％と、シランカップリング剤を０．５〜２．０重量％と、Ａｌ化合物を０．５〜２．０重量％と、水を２５．３〜６３．７重量％と、を含み、上記３価クロム化合物は、リン酸クロム（Ａ）及び硝酸クロム（Ｂ）であり、上記リン酸クロム（Ａ）と硝酸クロム（Ｂ）の含有量比Ａ／（Ａ＋Ｂ）が０．３〜０．６を満たす。
【００４１】
本発明の一実施形態による３価クロムを含有した表面処理溶液組成物で表面処理された亜鉛系めっき鋼板は、耐食性、耐黒変性、耐指紋性、造管油侵害性、及び耐アルカリ性に優れるという効果を奏する。また、有害環境物質の６価クロムを含有することなく、人体に無害な３価クロムを主成分として含むことで、人体に対する被害や環境汚染の問題を防止するという効果も奏する。
【００４２】
上記３価クロム化合物は、本発明の表面処理溶液組成物に主成分として含まれる成分であって、６価クロムと類似する自己治癒効果（ｓｅｌｆ−ｈｅａｌｉｎｇ  ｅｆｆｅｃｔ）及び自己潤滑性を有し、耐食性及び耐黒変性を確保する作用をする。本発明の組成物に含まれる上記３価クロム化合物は、リン酸クロム（Ａ）及び硝酸クロム（Ｂ）を含む。
【００４３】
上記リン酸クロムの割合が増加するにつれて、耐食性が向上するという効果を奏する一方で、耐黒変性は劣化する可能性がある。一方、硝酸クロムの割合が増加するにつれて耐黒変性が向上するのに対し、耐食性は劣化する可能性がある。具体的には、上記リン酸クロムで被膜を生成するとき、リン酸成分は揮発しないため被膜表面にリン酸クロム被膜が形成されて耐食性は向上するが、上記リン酸クロムの吸湿性質が原因となって耐黒変性が低下することがある。これに対し、上記硝酸クロムで被膜を生成するとき、硝酸成分はほとんど揮発して耐黒変性に影響を与えないが、硝酸クロムの含有量が多くなるにつれて被膜表面にリン酸クロム被膜が比較的形成されにくくなり、耐食性が劣化することがある。
【００４４】
したがって、本発明の一実施形態においては、上記リン酸クロム（Ａ）と硝酸クロム（Ｂ）の含有量比Ａ／（Ａ＋Ｂ）が０．３〜０．６を満たすように、各成分の含有量を制御する。上記含有量比が０．３未満である場合には、加工後の耐食性が低下する可能性があり、０．６を超えると、耐黒変性が低下するおそれがある。
【００４５】
上記リン酸クロム（Ａ）及び硝酸クロム（Ｂ）を含む３価クロム化合物の全含有量は１５〜３０重量％であることが好ましい。上記３価クロム化合物の含有量が１０重量％未満である場合には、堅固な不溶性被膜層が薄くなることから、耐食性が求められるめっき鋼板表面において、水分浸透を効果的に遮断することができなくなる。その結果、黒変を誘発し、耐食性も低下するという問題がある。これに対し、上記３価クロム化合物の含有量が２０重量％を超えると、耐食性向上のために添加されるシラン系ゾルゲル樹脂、防錆耐食剤、バインダーの役割を果たす水溶性カチオン性ウレタン樹脂、シランカップリング剤、及びＡｌ化合物の含有量が比較的減少して、十分な耐食性及び耐黒変性を確保することが難しくなるという問題がある。
【００４６】
本発明の表面処理溶液組成物は、表面処理された亜鉛系めっき鋼板の耐食性を向上させるために、シラン系ゾルゲル樹脂を含む。上記シラン系ゾルゲル樹脂は、３種のシラン化合物を用いて合成されたものであり、１種のシラン化合物によって、異なる２種のシラン化合物が架橋結合したものである。本発明のように、予め合成されたシラン系ゾルゲル樹脂を用いる場合には、被膜形成のための熱処理過程で架橋反応させることに比べて水分含有量を減らすことができるため、好ましい。
【００４７】
本発明において、ゾルゲル樹脂を合成するために用いられる３種のシラン化合物としては、テトラエチルオルソシリケート、テトラメトキシシラン、メチルトリメトキシシラン、メチルトリエトキシシラン、ジメチルジメトキシシラン、及びジメチルジエトキシシランからなる群より選択される１種の第１シラン、３−グリシドキシプロピル−トリメトキシシラン、２−（３，４エポキシシクロヘキシル−エチルトリメトキシシラン、３−グリシドキシプロピルトリメトキシシラン、及び３−グリシドキシプロピルメチルジエトキシシランからなる群より選択される１種の第２シラン、及び３−アミノプロピル−トリエトキシシラン、Ｎ−（２−アミノエチル）３−アミノプロピルメチルジメトキシシラン、Ｎ−（２−アミノエチル）３−アミノプロピルトリメトキシシラン、Ｎ−（２−アミノエチル）３−アミノプロピルトリエトキシシランからなる群より選択される１種の第３シランを用いることができる。
【００４８】
上記シラン系ゾルゲル樹脂は、エタノールと水、及びギ酸を含む混合溶液に、上記３種の混合シランを落として製造することができる。より具体的には、上記混合溶液は、エタノールと水を１０〜３０：４０〜６０の重量比で含む。これらは、被膜固形物質を水溶液化するために溶媒の役割を果たすものであり、上記範囲を超えてエタノールを少量含む場合には、上記シラン系ゾルゲル樹脂の安定性を減少させて溶液安定性が低下するという問題があり、過量に含む場合には、最終被膜の形成の際にエタノールが揮発しすぎてロール作業性が低下するという問題がある。
【００４９】
一方、上記水と６０〜８０重量％のエタノールに、ギ酸を１〜１．５重量％の含有量となるように混合する。上記ギ酸は、シランの加水分解を助ける酸触媒の役割を果たすものである。ギ酸の含有量が１重量％未満である場合には、加水分解が十分に行われず、シランが安定的に分散されないという問題があり、１．５重量％を超えると、乾燥被膜中にギ酸が残存して製品物性を低下させるという問題がある。
【００５０】
上記のような水、エタノール、及びギ酸を含む混合溶液に、上記３種のシラン化合物を添加してシラン系ゾルゲル樹脂を製造する。このとき、上記３種のシランは、第１シラン、第２シラン及び第３シランの順に、それぞれ１０〜１２重量％、１０〜１２重量％、及び５〜７重量％の含有量で含まれる。上記範囲を超えて第１シランの含有量比が少量の場合には、架橋の役割を十分に果たすことができず、最終の造膜形成に問題があり、過量の場合には、過度な架橋結合が原因となって溶液安定性が低下するという問題がある。また、第２シランと第３シランの含有量比が上記範囲を超えて、いずれか一方の含有量が比較的小さくなったり又は多くなったりすると、未反応の官能基成分によって溶液安定性が低下するという問題が発生する。
【００５１】
上記シラン系ゾルゲル樹脂を製造するにあたり、上記水とエタノール、及びギ酸の混合溶液に３種のシラン化合物を約１時間から３時間にわたり添加することが好ましい。このとき、反応器内の温度は３０℃以下に管理されるように冷却することが好ましく、添加終了後には常温で約２４時間から３６時間攪拌してゾルゲル樹脂を製造する。
【００５２】
上記シラン系ゾルゲル樹脂の含有量は２０〜４０重量％であることが好ましい。上記シラン系ゾルゲル樹脂の含有量が２０重量％未満である場合には、腐食因子を効果的に遮断させることができず、耐食性及び耐黒変性が低下することがある。これに対し、４０重量％を超えると、耐食性を向上させるために添加される３価クロム化合物、防錆耐食剤、バインダーの役割を果たす水溶性カチオン性ウレタン樹脂、シランカップリング剤、及びＡｌ化合物の含有量が比較的減少して、耐食性が逆に低下するという問題がある。
【００５３】
上記防錆耐食剤は、本発明の表面処理溶液組成物で表面処理された亜鉛系めっき鋼板の耐食性を向上させるために含まれるものであり、上記防錆耐食剤として、好ましくは、フッ素系防錆剤、バナジウム系防錆剤、セリウム塩系防錆剤、及びコバルト系防錆剤からなる群より選択される一つ以上であってもよい。
【００５４】
上記防錆耐食剤の含有量は、０．２〜０．４重量％であることが好ましい。上記防錆耐食剤の含有量が０．２重量％未満である場合には、耐食性の確保が難しいという問題があり、０．４重量％を超えると、耐黒変性及び耐アルカリ性の確保が難しいという問題がある。
【００５５】
上記モリブデン系化合物は、本発明の表面処理溶液組成物で表面処理された、亜鉛系めっき鋼板の耐黒変性を向上させるために添加されるものであり、上記モリブデン系化合物は、モリブデン酸化物、モリブデン硫化物、モリブデン酢酸塩、モリブデンリン酸塩、モリブデン炭化物、モリブデン塩化物、モリブデンフッ素化物、及びモリブデン窒化物からなる群より選択される一つ以上であってもよい。
【００５６】
上記モリブデン系化合物の含有量は、０．１〜０．３重量％であることが好ましい。上記モリブデン系化合物の含有量が０．１重量％未満である場合には、耐黒変性を確保することが難しいという問題があり、０．３重量％を超えると、耐黒変性の向上効果がわずかであり、耐食性が大幅に低下するという問題がある。
【００５７】
上記水溶性カチオン性ウレタン樹脂は、本発明の表面処理溶液組成物で表面処理された亜鉛系めっき鋼板の堅固な被膜層を形成するために添加されるものである。上記水溶性カチオン性ウレタン樹脂は、無機系成分のみでは足りない被膜形成作用を向上させて堅固な被膜層を形成させることで、耐アルカリ性、造管油侵害性、及び耐指紋性を向上させる。
【００５８】
上記水溶性カチオン性ウレタン樹脂の含有量は、５〜１０重量％であることが好ましい。上記水溶性カチオン性ウレタン樹脂の含有量が５重量％未満である場合には、被膜形成作用が劣化して堅固な被膜層を形成することができず、耐アルカリ性、造管油侵害性、及び耐指紋性を確保することが難しいという問題があり、１０重量％を超えると、３価クロム化合物とゾルゲル樹脂の含有量が比較的減少し、耐食性及び黒変性が低下する傾向を示すため好ましくない。
【００５９】
上記シランカップリング剤は、無機成分と有機成分を架橋させる役割を果たすことで、乾燥を促進するとともに高耐食性を確保するために添加されるものである。上記シランカップリング剤の種類は、特に限定されないが、例えば、２−（３，４エポキシシクロヘキシル）−エチルトリメトキシシラン、３−グリシドキシプロピルトリメトキシシラン、３−グリシドキシプロピルメチルジエトキシシラン、３−グリシドキシプロピルトリエトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−ウレイドプロピルトリメトキシシラン、及び３−ウレイドプロピルトリアルコキシシランからなる群より選択される一つ以上であることが好ましい。
【００６０】
上記シランカップリング剤の含有量は０．５〜２．０重量％であることが好ましい。上記シランカップリング剤の含有量が０．５重量％未満である場合には、耐アルカリ性及び造管油侵害性が劣化し、２．０重量％を超えると、被膜の乾燥度が高くなりすぎることが原因で、硬い被膜が過度に形成され、加工部耐食性が弱くなり、造管油侵害性が劣化する。
【００６１】
上記Ａｌ化合物は、本発明の表面処理溶液組成物で表面処理された亜鉛系めっき鋼板の耐黒変性を向上させるために添加されるものであり、アルミニウムヒドロキシド（ａｌｕｍｉｎｕｍ  ｈｙｄｒｏｘｉｄｅ）、塩化アルミニウム（ａｌｕｍｉｎｕｍ  ｃｈｌｏｒｉｄｅ）、窒化アルミニウム（ａｌｕｍｉｎｕｍ  ｎｉｔｒｉｄｅ）、硫酸アルミニウム（ａｌｕｍｉｎｕｍ  ｓｕｌｆａｔｅ）、アルミニウムイソプロポキサイド（ａｌｕｍｉｎｕｍ  ｉｓｏｐｒｏｐｏｘｉｄｅ）、及びリン酸アルミニウム（ａｌｕｍｉｎｕｍ  ｐｈｏｓｐｈａｔｅ）からなる群より選択される一つ以上であってもよい。
【００６２】
上記Ａｌ化合物の含有量は０．５〜２重量％であることが好ましい。上記Ａｌ化合物の含有量が０．５重量％未満である場合には、耐黒変性を確保することが難しいという問題があり、２重量％を超えると、耐黒変性の向上効果がわずかであり、耐食性が大幅に低下するという問題がある。
【００６３】
上記水は、本発明の表面処理溶液組成物の溶媒であって、樹脂を希釈するために用いられる。上記水とは脱イオン水又は蒸留水を意味する。上記溶媒は、本発明の各構成成分の他に、残部として含まれるものであり、その含有量は、２５．３〜６３．７重量％であることが好ましい。
【００６４】
本発明の他の実施形態によると、上述した３価クロム及び無機化合物を含有した表面処理溶液組成物で表面処理された亜鉛系めっき鋼板、及びその製造方法を提供する。
【００６５】
具体的には、上記表面処理された亜鉛系めっき鋼板は、鋼板と、上記鋼板の少なくとも一面に形成された亜鉛系めっき層と、上記亜鉛系めっき層上に形成された３価クロメート被膜層と、を含む。また、上記３価クロメート被膜層は、３価クロム化合物を３１．４７〜３５．２３重量％と、シラン系ゾルゲル樹脂を３２．４９〜３６．３６重量％と、防錆耐食剤を２．０３〜２．２７重量％と、モリブデン系化合物を１．１４〜１．５２重量％と、ウレタン樹脂を１２．１８〜１３．６４重量％と、シランカップリング剤を５．６８〜１０．１５重量％と、Ａｌ化合物を５．６８〜１０．１５重量％と、を含む。さらに、上記３価クロム化合物は、リン酸クロム（Ａ）及び硝酸クロム（Ｂ）を含み、リン酸クロム（Ａ）と硝酸クロム（Ｂ）の含有量比Ａ／（Ａ＋Ｂ）が０．８９〜０．９５を満たす。
【００６６】
上記３価クロメート被膜層は、上述の表面処理溶液組成物が乾燥されたコーティング層であって、上記３価クロメート被膜層に含まれる揮発性物質が、すべて揮発した後に残った成分に該当する。これにより、上記３価クロメート被膜層には溶媒の水が含まれなくなり、３価クロメート化合物、シラン系ゾルゲル樹脂、及びウレタン樹脂に含まれている水もなくなる。したがって、３価クロメート被膜層に含まれる成分は、全固形分１００重量％を基準とした含有量に該当する。
【００６７】
上記３価クロム化合物は、リン酸クロム（Ａ）及び硝酸クロム（Ｂ）を含み、上記リン酸クロム（Ａ）と硝酸クロム（Ｂ）の含有量比Ａ／（Ａ＋Ｂ）が０．８９〜０．９５を満たす。このとき、固形分を基準とすると、３１．４７〜３５．２３重量％である。上記３価クロム化合物の含有量が３１．４７重量％未満である場合には、堅固な不溶性被膜層が薄くなり、耐食性が求められるめっき鋼板表面において、水分浸透を効果的に遮断することができなくなる。その結果、黒変を誘発し、耐食性も低下するという問題がある。これに対し、上記３価クロム化合物の含有量が３５．２３重量％を超えると、耐食性向上のために添加される防錆剤、バインダーの役割を果たす水溶性カチオン性ウレタン樹脂、シランカップリング剤の含有量が比較的減少して、十分な耐食性及び耐黒変性を確保することが難しくなるという問題がある。
【００６８】
また、上記リン酸クロム（Ａ）と硝酸クロム（Ｂ）の含有量比Ａ／（Ａ＋Ｂ）が０．８９〜０．９５を満たす。上記含有量比が０．８９未満である場合には加工後の耐食性が低下する可能性があり、０．９５を超えると耐黒変性が低下する可能性がある。
【００６９】
上記表面処理溶液組成物中のリン酸クロム（Ａ）と硝酸クロム（Ｂ）の含有量比Ａ／（Ａ＋Ｂ）は０．３〜０．６である。但し、上記リン酸クロム及び硝酸クロムは多量の水を含むものの、上記表面処理溶液組成物を亜鉛系めっき鋼板上にコーティング及び乾燥して被膜層を形成する工程において、上記水が除去されるため、上記被膜層に含まれるリン酸クロム（Ａ）と硝酸クロム（Ｂ）の含有量比Ａ／（Ａ＋Ｂ）は０．８９〜０．９５である。
【００７０】
上記シラン系ゾルゲル樹脂の含有量は、固形分を基準に、３２．４９〜３６．３６重量％であることが好ましい。上記シラン系ゾルゲル樹脂の含有量が３２．４９重量％未満である場合には、腐食因子を効果的に遮断させることができず、耐食性及び耐黒変性が低下することがある。これに対し、３６．３６重量％を超えると、耐食性を向上させるために添加される３価クロム化合物、防錆耐食剤、バインダーの役割を果たす水溶性カチオン性ウレタン樹脂、シランカップリング剤、及びＡｌ化合物の含有量が比較的減少して、耐食性が逆に低下するという問題がある。
【００７１】
上記防錆耐食剤の含有量は、固形分を基準に、２．０３〜２．２７重量％であることが好ましい。上記防錆耐食剤の含有量が２．０３重量％未満である場合には、耐食性を確保することが難しいという問題があり、２．２７重量％を超えると、耐黒変性及び耐アルカリ性を確保することが難しいという問題がある。一方、上記モリブデン系化合物の含有量は、固形分を基準に、１．１４〜１．５２重量％であることが好ましい。上記モリブデン系化合物の含有量が１．１４重量％未満である場合には、耐黒変性を確保することが難しいという問題があり、１．５２重量％を超えると、耐黒変性の向上効果がわずかであり、耐食性が大幅に低下するという問題がある。
【００７２】
上記ウレタン樹脂の含有量は、固形分を基準に、１２．１８〜１３．６４重量％であることが好ましい。上記ウレタン樹脂の含有量が１２．１８重量％未満である場合には、被膜形成作用が劣化して堅固な被膜層を形成することができず、耐アルカリ性、造管油侵害性、及び耐指紋性を確保することが難しいという問題がある。これに対し、１３．６４重量％を超えると、３価クロム化合物及びゾルゲル樹脂の含有量が比較的減少し、耐食性及び黒変性が低下する傾向を示すため好ましくない。一方、本発明の表面処理溶液組成物には水溶性カチオン性ウレタン樹脂が含まれるが、上記水溶性カチオン性ウレタン樹脂が亜鉛系めっき鋼板上にコーティング及び乾燥する過程で、カチオン状態ではなく、ウレタン樹脂が検出される。
【００７３】
上記シランカップリング剤の含有量は５．６８〜１０．１５重量％であることが好ましい。上記シランカップリング剤の含有量が５．６８重量％未満である場合には、耐アルカリ性及び造管油侵害性が劣化し、１０．１５重量％を超えると、被膜の乾燥度が高くなりすぎることが原因で、硬い被膜が過度に形成されて、加工部耐食性が弱くなり、造管油侵害性が劣化する。
【００７４】
上記Ａｌ化合物の含有量は、５．６８〜１０．１５重量％であることが好ましい。上記Ａｌ化合物の含有量が５．６８重量％未満である場合には、耐黒変性を確保することが難しいという問題があり、１０．１５重量％を超えると、耐黒変性の向上効果がわずかであり、耐食性が大幅に低下するという問題がある。
【００７５】
本発明の一実施形態によると、亜鉛系めっき層が形成された亜鉛系めっき鋼板を設ける段階と、上記亜鉛系めっき層上に表面処理溶液組成物をコーティングする段階と、上記コーティングされた表面処理溶液組成物を乾燥して、３価クロメート被膜層を形成する段階と、を含む、亜鉛系めっき鋼板の製造方法を提供する。
【００７６】
また、上記表面処理溶液組成物は、リン酸クロム（Ａ）及び硝酸クロム（Ｂ）を含み、上記リン酸クロム（Ａ）と硝酸クロム（Ｂ）の含有量比Ａ／（Ａ＋Ｂ）が０．３〜０．６を満たす３価クロム化合物を１０〜２０重量％と、シラン系ゾルゲル樹脂を２０〜４０重量％と、防錆耐食剤を０．２〜０．４重量％と、モリブデン系化合物を０．１〜０．３重量％と、水溶性カチオン性ウレタン樹脂を５〜１０重量％と、シランカップリング剤を０．５〜２．０重量％と、Ａｌ化合物を０．５〜２．０重量％と、水を２５．３〜６３．７重量％と、を含む。上記表面処理溶液組成物に含まれる、各成分の含有量の範囲に対する技術的意味は上述のとおりである。
【００７７】
本発明の一実施形態によると、上記表面処理溶液組成物を厚さ２．１４〜３．５７μｍでコーティングすることができる。かかる厚さでコーティングされた表面処理溶液組成物は、乾燥工程を行った後の乾燥被膜層の厚さが、０．３〜０．５μｍとなり得る。上記表面処理溶液組成物の厚さが２．１４μｍ未満である場合には、鋼板粗さの山部分に、表面処理溶液組成物が薄く塗布されて耐食性が低下するという問題が発生することがある。これに対し、上記表面処理溶液組成物の厚さが３．５７μｍを超えると、厚い被膜層が形成されて、溶接性及び加工性などが劣化するという問題が生じうる。
【００７８】
上記表面処理溶液組成物をコーティングする方法は、通常行われるコーティング方法であれば特に制限されないが、例えば、ロールコーティング、スプレー、浸漬、スプレー圧搾又は浸漬圧搾からなる群より選択される、いずれかの方法で行うことが好ましい。
【００７９】
上記亜鉛系めっき鋼板上にコーティングされる、表面処理溶液組成物を乾燥する工程は、素材鋼板の最終到達温度（ＰＭＴ）を基準に、５０〜６０℃の温度で行われることが好ましい。上記乾燥温度が素材鋼板の最終到達温度（ＰＭＴ）を基準に５０℃未満である場合には、乾燥が完全に行われず、耐アルカリ性及び造管油侵害性が劣化することがあり、６０℃を超えると、空気中の冷却過程（空冷）中に鋼板が十分に冷却されずに包装されることとなって、結露が原因で耐黒変性が劣化することがある。
【００８０】
一方、上記乾燥は熱風乾燥炉又は誘導加熱炉で行うことが好ましい。上記熱風乾燥炉を用いて表面処理コーティング組成物を乾燥する場合には、上記熱風乾燥炉の内部温度は１００〜２００℃であることが好ましい。これに対し、上記誘導加熱炉を用いて表面処理コーティング組成物を乾燥する場合には、上記誘導加熱炉に印加される電流は１０００〜３５００Ａであることが好ましく、１５００〜３０００Ａであることがより好ましい。上記熱風乾燥炉の内部温度が１００℃未満であるか、又は誘導加熱炉に印加される電流が１０００Ａ未満である場合には、表面処理コーティング組成物が完全に乾燥されず、その結果、耐アルカリ性及び造管油侵害性が劣化することがある。また、上記熱風乾燥炉の内部温度が２００℃未満であるか、又は誘導加熱炉に印加される電流が３５００Ａを超えると、空気中の冷却過程（空冷）中に鋼板が十分に冷却されずに包装されることとなって、結露が原因で耐黒変性が劣化することがある。
【００８１】
また、上記表面処理溶液組成物を乾燥して３価クロメート被膜層を形成した後、上記３価クロメート被膜層を空冷させることで、最終的に表面処理された亜鉛系めっき鋼板を提供することができる。
【００８２】
本発明の一実施形態によると、上記亜鉛系めっき鋼板の製造方法は、連続工程で行われることができる。ここで、上記連続工程の速度は８０〜１００ｍｐｍであることが好ましい。上記連続工程の速度が８０ｍｐｍ未満である場合には、生産性が低下するという問題があり、１００ｍｐｍを超えると、表面処理溶液組成物が乾燥される工程で、溶液が飛散して表面欠陥を発生させることがある。
【実施例】
【００８３】
以下、具体的な実施例を通じて本発明をより具体的に説明する。但し、下記実施例は本発明の理解を助けるための例示に過ぎず、本発明の範囲が下記提示された実施例によって限定されるものではない。
【００８４】
実施例１
１．３価クロム化合物の含有量による物性変化
本発明の３価クロムを含有した表面処理溶液組成物は、３価クロム化合物として硝酸クロム及びリン酸クロム、シラン系ゾルゲル樹脂を、防錆耐食剤としてコバルト系防錆剤を、モリブデン系化合物としてモリブデン塩化物及び水溶性カチオン性ウレタン樹脂（酸性状態で使用可能なカチオンを有するウレタン樹脂）、シランカップリング剤としてＮ−２−（アミノエチル）−３−アミノプロピルメチルジメトキシシラン及び３−ウレイドプロピルトリメトキシシラン（１：１の混合物）を、Ａｌ化合物として窒化アルミニウム及び水を含み、下記表２に記載された含有量（組成物の固形分を基準とする）で混合した。
【００８５】
上記シラン系ゾルゲル樹脂は、エタノール２０重量％と水５０．８１重量％をフラスコに入れ、ギ酸（ｆｏｒｍｉｃ  ａｃｉｄ）１．３６重量％を入れて撹拌した後、３−グリシドキシプロピル−トリメトキシシラン（３−ｇｌｙｃｉｄｏｘｙｐｒｏｐｙｌ−ｔｒｉｍｅｔｈｏｘｙ  ｓｉｌａｎｅ）１１．０６重量％、３−アミノプロピル−トリエトキシシラン（３−ａｍｉｎｏｐｒｏｐｙｌ−ｔｒｉｅｔｈｏｘｙ  ｓｉｌａｎｅ）６．０６重量％、及びテトラエチルオルソシリケート（Ｔｅｔｒａｅｔｈｙｌ  ｏｒｔｈｏｓｉｌｉｃａｔｅ）１０．７重量％を混合してフラスコに２時間滴下する。このとき、反応器内の温度が３０℃以下に管理されるように冷却し、滴下完了後に２４時間常温で攪拌して製造した。
【００８６】
【表１】
2019536899.tif 000002
【００８７】
下記実施例では、本発明の表面処理溶液組成物が上記表１の含有量範囲を満たす場合を発明例と記載し、一つ以上の成分が上記表１の含有量範囲を満たさない場合を比較例と記載して下記表２から表８に示した。
【００８８】
また、下記表２から表８に記載された各成分の含有量を「固形分基準」と記載した。すなわち、本発明の溶液組成物に含まれる溶媒の水と、３価クロム化合物、ゾルゲル樹脂、及び水溶性カチオン性ウレタン樹脂に含まれた水とが除去された、乾燥被膜状態における固形分１００％を基準に、各成分の含有量を記載した。
【００８９】
下記表２に記載された各発明例及び比較例の組成物を、７ｃｍ×１５ｃｍ（横×縦）に切断した後に油分が除去された溶融亜鉛めっき鋼板上に、乾燥被膜層の厚さが０．４μｍとなるようにバーコーティングし、ＰＭＴ６０℃の条件で乾燥させることで試験片を製作した。
【００９０】
製作した試験片の平板耐食性、加工部耐食性、及び耐黒変性を評価し、評価結果を下記表２に記載した。上記平板耐食性、加工部耐食性、及び耐黒変性の評価方法は以下のとおりである。
＜平板耐食性＞
ＡＳＴＭ  Ｂ１１７に準ずる方法に基づいて試験片を処理した後、時間経過に伴う鋼板の白錆発生率を測定した。このとき、評価基準は以下のとおりである。
◎：白錆発生時間が１４４時間以上
○：白錆発生時間が９６時間以上１４４時間未満
△：白錆発生時間が５５時間未満９６時間未満
×：白錆発生時間が５５時間未満
＜加工部耐食性＞
試験片をエリクソン試験機（Ｅｒｉｃｈｓｅｎ  ｔｅｓｔｅｒ）を用いて高さ６ｍｍに押し上げた後、２４時間経過後の白錆発生程度を測定した。このとき、評価基準は以下のとおりである。
◎：４８時間経過後の白錆発生率が５％未満
△：４８時間経過後の白錆発生率が５％以上７％未満
×：４８時間経過後の白錆発生率が７％以上
＜耐黒変性＞
試験片を温度５０℃及び相対湿度９５％が維持される恒温恒湿機に１２０時間放置した後、試験前／後の試験片の色変化（色差：ΔＥ）を観察した。このとき、評価基準は以下のとおりである。
◎：ΔＥ≦２
○：２＜ΔＥ≦３
△：３＜ΔＥ≦４
×：ΔＥ＞４
【００９１】
【表２】
2019536899.tif 000003
【００９２】
上記表２において、３価クロム化合物（Ｃｒ３＋化合物）内のリン酸クロムと硝酸クロムの含有量比は３：０．２である。
【００９３】
上記表２に示すように、３価クロム化合物の含有量が、本発明が提案する含有量を満たす場合（発明例１から発明例４）には、すべての物性の面において「良好」以上の結果を示した。
【００９４】
これに対し、３価クロム化合物を過度に少なく添加する場合（比較例１）には、平板耐食性、加工部耐食性、及び耐黒変性の面において「不良」を示し、過度に多く添加した場合（比較例２）には、耐黒変性を除いたすべての物性の面において「不良」を示した。
【００９５】
２．３価クロム化合物に含まれるリン酸クロム（ＩＩＩ）と硝酸クロム（ＩＩＩ）の割合による物性変化
上記発明例３による３価クロム表面処理溶液組成物を用いるとともに、リン酸クロム（ＩＩＩ）と硝酸クロム（ＩＩＩ）の割合を下記表３に記載されたリン酸クロムと硝酸クロムの含有量比となるように制御した。
【００９６】
具体的には、蒸留水にリン酸クロム及び硝酸クロムを投入し、８０℃で１時間反応させた後、常温まで冷却して３価クロム化合物（リン酸クロム（ＩＩＩ）と硝酸クロム（ＩＩＩ））を製造した。このとき、上記リン酸クロムと硝酸クロムの含有量比が下記表３の割合を満たすように、各成分の含有量を制御した。
【００９７】
溶融亜鉛めっき鋼板を７ｃｍ×１５ｃｍ（横×縦）に切断して油分を除去した後、乾燥被膜層の厚さが０．４μｍとなるように下記表３に示すように製造した３価クロム表面処理溶液組成物をバーコーティングし、ＰＭＴ６０℃の条件で乾燥させることで試験片を製作した。
【００９８】
製作した試験片の平板耐食性及び耐黒変性を評価し、評価結果を下記表３に記載した。
【００９９】
【表３】
2019536899.tif 000004
【０１００】
上記表３に示すように、上記リン酸クロムの割合が増加するにつれて耐食性が向上するという効果を奏する一方で、硝酸クロムの割合が増加するにつれて耐黒変性が向上する傾向を示す。これに対し、本発明において、リン酸クロムと硝酸クロムの割合以下、又は、以上になると、耐食性又は耐黒変性が不良の傾向を示す。
【０１０１】
３．ゾルゲル樹脂の含有量による物性変化
本発明の３価クロムを含有した表面処理溶液組成物は、３価クロム化合物として硝酸クロム及びリン酸クロム、発明の詳細な説明に記載された方法で製造されたゾルゲル樹脂、防錆耐食剤としてコバルト系防錆剤、モリブデン系化合物としてモリブデン塩化物及び水溶性カチオン性ウレタン樹脂（酸性状態で使用可能なカチオンを有するウレタン樹脂）、シランカップリング剤としてＮ−２−（アミノエチル）−３−アミノプロピルメチルジメトキシシラン及び３−ウレイドプロピルトリメトキシシラン（１：１の混合物）、Ａｌ化合物として窒化アルミニウムを含み、下記表４に記載された含有量（組成物の固形分を基準とする）で混合した。
【０１０２】
溶融亜鉛めっき鋼板を７ｃｍ×１５ｃｍ（横×縦）に切断して油分を除去した後、乾燥被膜層の厚さが０．４μｍとなるように下記表４に示すように製造した３価クロム表面処理溶液組成物をバーコーティングし、ＰＭＴ６０℃の条件で乾燥させることで試験片を製作した。
【０１０３】
製作した試験片の平板耐食性、加工部耐食性、及び耐黒変性を評価し、評価結果を下記表４に記載した。上記平板耐食性、加工部耐食性、及び耐黒変性の評価方法は上述のとおりである。
【０１０４】
【表４】
2019536899.tif 000005
【０１０５】
上記表４に示すように、ゾルゲル樹脂の含有量が、本発明が提案する含有量を満たす場合（発明例８から発明例１１）には、すべての物性の面において「良好」以上の結果を示した。
【０１０６】
これに対し、ゾルゲル樹脂を過度に少なく添加する場合（比較例７）には、平板耐食性、加工部耐食性、及び耐黒変性の面において「不良」を示し、過度に多く添加した場合（比較例８）には、耐黒変性を除いたすべての物性の面において「不良」を示した。
【０１０７】
４．防錆耐食剤の含有量による物性変化
本発明の３価クロムを含有した表面処理溶液組成物は、３価クロム化合物として硝酸クロム及びリン酸クロム、発明の詳細な説明に記載した方法で製造されたゾルゲル樹脂、防錆耐食剤としてコバルト系防錆剤、モリブデン系化合物としてモリブデン塩化物及び水溶性カチオン性ウレタン樹脂（酸性状態で使用可能なカチオンを有するウレタン樹脂）、シランカップリング剤としてＮ−２−（アミノエチル）−３−アミノプロピルメチルジメトキシシラン及び３−ウレイドプロピルトリメトキシシラン（１：１の混合物）、Ａｌ化合物として窒化アルミニウムを含み、下記表５に記載された含有量（組成物の固形分を基準とする）で混合した。
【０１０８】
溶融亜鉛めっき鋼板を７ｃｍ×１５ｃｍ（横×縦）に切断して油分を除去した後、乾燥被膜層の厚さが０．４μｍとなるように、下記表５に示すように製造した３価クロム表面処理溶液組成物をバーコーティングし、ＰＭＴ６０℃の条件で乾燥させることで試験片を製作した。
【０１０９】
製作した試験片の平板耐食性、加工部耐食性、耐黒変性、及び耐アルカリ性を評価し、評価結果を下記表５に記載した。上記平板耐食性、加工部耐食性、及び耐黒変性の評価方法は上述のとおりであり、耐アルカリ性の評価方法は以下のとおりである。
＜耐アルカリ性＞
試験片をアルカリ脱脂溶液に６０℃で２分間浸漬した後、水洗及び空気吸込（Ａｉｒ  ｂｌｏｗｉｎｇ）前／後の色差（ΔＥ）を測定した。アルカリ脱脂溶液は、韓国の大韓パーカライジング社製造のＦｉｎｅｃｌｅａｎｅｒ  Ｌ４４６０  Ａ：２０ｇ／２．４Ｌ＋Ｌ  ４４６０  Ｂ  １２ｇ／２．４Ｌ（ｐＨ＝１２）を用いた。このとき、評価基準は以下のとおりである。
◎：ΔＥ≦２
○：２＜ΔＥ≦３
△：３＜ΔＥ≦４
×：ΔＥ＞４
【０１１０】
【表５】
2019536899.tif 000006
【０１１１】
上記表５に示すように、防錆耐食剤の含有量が、本発明が提案する含有量を満たす場合（発明例１２から発明例１４）には、すべての物性の面において「良好」以上の結果を示した。
【０１１２】
これに対し、防錆耐食剤を過度に少なく添加する場合（比較例９）には、耐黒変性及び耐アルカリ性を除いたすべての物性の面において「不良」を示し、過度に多く添加した場合（比較例１０及び発明例１１）には、耐食性を除いたすべての物性の面において「不良」を示した。
【０１１３】
５．モリブデン系化合物の含有量による物性変化
本発明の３価クロムを含有した表面処理溶液組成物は、３価クロム化合物として硝酸クロム及びリン酸クロム、発明の詳細な説明に記載した方法で製造されたゾルゲル樹脂を、防錆耐食剤としてコバルト系防錆剤を、モリブデン系化合物としてモリブデン塩化物及び水溶性カチオン性ウレタン樹脂（酸性状態で使用可能なカチオンを有するウレタン樹脂）を、シランカップリング剤としてＮ−２−（アミノエチル）−３−アミノプロピルメチルジメトキシシラン及び３−ウレイドプロピルトリメトキシシラン（１：１の混合物）を、Ａｌ化合物として窒化アルミニウムを含み、下記表６に記載された含有量（組成物の固形分を基準とする）で混合した。
【０１１４】
溶融亜鉛めっき鋼板を７ｃｍ×１５ｃｍ（横×縦）に切断して油分を除去した後、乾燥被膜層の厚さが０．４μｍとなるように、下記表６に示すように製造した３価クロム表面処理溶液組成物をバーコーティングし、ＰＭＴ６０℃の条件で乾燥させることで試験片を製作した。
【０１１５】
製作した試験片の平板耐食性、加工部耐食性、及び耐黒変性を評価し、評価結果を下記表６に記載した。上記平板耐食性、加工部耐食性、及び耐黒変性の評価方法は上述のとおりである。
【０１１６】
【表６】
2019536899.tif 000007
【０１１７】
上記表６に示すように、モリブデン系化合物の含有量が、本発明が提案する含有量を満たす場合（発明例１５から発明例１７）には、すべての物性の面において「良好」以上の結果を示した。
【０１１８】
これに対し、モリブデン系化合物を過度に少なく添加する場合（比較例１２）には、耐黒変性の面において「不良」を示し、過度に多く添加した場合（比較例１３及び比較例１４）には、耐食性の面において「不良」を示した。かかる結果は、モリブデン系化合物が本発明で制限する含有量を超えると、被膜形成のときの鋼板表面に析出し、塩水溶液にモリブデン化合物が溶解されてコーティング層に欠陥を生じうることによるものであることを確認した。
【０１１９】
６．ウレタン樹脂の含有量による物性変化
本発明の３価クロムを含有した表面処理溶液組成物は、３価クロム化合物として硝酸クロム及びリン酸クロム、発明の詳細な説明に記載した方法で製造されたゾルゲル樹脂、防錆耐食剤としてコバルト系防錆剤、モリブデン系化合物としてモリブデン塩化物及び水溶性カチオン性ウレタン樹脂（酸性状態で使用可能なカチオンを有するウレタン樹脂）、シランカップリング剤としてＮ−２−（アミノエチル）−３−アミノプロピルメチルジメトキシシラン及び３−ウレイドプロピルトリメトキシシラン（１：１の混合物）、Ａｌ化合物として窒化アルミニウムを含み、下記表７に記載された含有量（組成物の固形分を基準とする）で混合した。
【０１２０】
溶融亜鉛めっき鋼板を７ｃｍ×１５ｃｍ（横×縦）に切断して油分を除去した後、乾燥被膜層の厚さが０．４μｍとなるように下記表７に示すように製造した３価クロム表面処理溶液組成物をバーコーティングし、ＰＭＴ６０℃の条件で乾燥させることで試験片を製作した。
【０１２１】
製作した試験片の平板耐食性、加工部耐食性、耐黒変性、耐アルカリ性、造管油侵害性、及び耐指紋性を評価し、評価結果を下記表７に記載した。上記平板耐食性、加工部耐食性、耐黒変性、及び耐アルカリ性の評価方法は上述のとおりであり、造管油侵害性及び耐指紋性の評価方法は以下のとおりである。
＜造管油侵害性＞
上記造管油侵害性（Ｉｎｖａｄｉｎｇ  Ｐｒｏｐｅｒｔｙ  ＡｇａｉｎｓｔＰｉｐｉｎｇ  Ｏｉｌ）とは、パイプを製造する設備で用いられる造管油が乾燥被膜層に浸透して、上記被膜層の表面物性を低下させる程度を示すことを意味する。上記試験片の造管油侵害性を評価するために、試験片を常温で造管油に浸漬し、２４時間維持した後、浸漬前／後の色差（ΔＥ）を測定した。上記造管油は、韓国の汎字社製造のＢＷ  ＷＥＬＬ  ＭＰ−４１１を１０％の水で希釈して用いた。このとき、評価基準は以下のとおりである。
◎：ΔＥ≦２
○：２＜ΔＥ≦３
△：３＜ΔＥ≦４
×：ΔＥ＞４
＜耐指紋性＞
試験片の表面にワセリン（登録商標）を塗布し、１０分間放置した後、ワセリン（登録商標）を除去し、ワセリン（登録商標）塗布前／後の色差（ΔＥ）を観察した。このとき、評価基準は以下のとおりである。
◎：ΔＥ≦２
○：２＜ΔＥ≦３
×：ΔＥ＞３
【０１２２】
【表７】
2019536899.tif 000008
【０１２３】
上記表７に示すように、ウレタン樹脂の含有量が、本発明が提案する含有量を満たす場合（発明例１８から発明例２１）には、すべての物性の面において「良好」以上の結果を示した。
【０１２４】
これに対し、ウレタン樹脂を過度に少なく添加する場合（比較例１３）には、平板耐食性及び耐黒変性を除いたすべての物性の面において「不良」を示し、過度に多く添加した場合（比較例１６）には、加工部耐食性、平板耐食性、及び耐黒変性の物性の面において「不良」を示した。
【０１２５】
７．シランカップリング剤の含有量及び種類による物性変化
本発明の３価クロムを含有した表面処理溶液組成物は、３価クロム化合物として硝酸クロム及びリン酸クロム、発明の詳細な説明に記載した方法で製造されたゾルゲル樹脂を、防錆耐食剤としてコバルト系防錆剤を、モリブデン系化合物としてモリブデン塩化物及び水溶性カチオン性ウレタン樹脂（酸性状態で使用可能なカチオンを有するウレタン樹脂）を、シランカップリング剤としてＮ−２−（アミノエチル）−３−アミノプロピルメチルジメトキシシラン及び３−ウレイドプロピルトリメトキシシラン（１：１の混合物）を、Ａｌ化合物として窒化アルミニウムを含み、下記表８に記載された含有量（組成物の固形分を基準とする）で混合した。
【０１２６】
溶融亜鉛めっき鋼板を７ｃｍ×１５ｃｍ（横×縦）に切断して油分を除去した後、乾燥被膜層の厚さが０．４μｍとなるように、下記表８に示すように製造した３価クロム表面処理溶液組成物をバーコーティングし、ＰＭＴ６０℃の条件で乾燥させることで試験片を製作した。
【０１２７】
製作した試験片の平板耐食性、加工部耐食性、耐黒変性、耐アルカリ性、造管油侵害性、及び耐指紋性を評価し、評価結果を下記表８に記載した。平板耐食性、加工部耐食性、耐黒変性、及び耐アルカリ性の評価方法は、上述のとおりである。
【０１２８】
【表８】
2019536899.tif 000009
【０１２９】
上記表８に示すように、シランカップリング剤の含有量が、本発明が提案する含有量を満たす場合（発明例２２から発明例２５）には、すべての物性の面において「良好」以上の結果を示した。
【０１３０】
これに対し、シランカップリング剤を過度に少なく添加する場合（比較例１７）には、耐アルカリ性及び造管油侵害性の面において「不良」を示し、過度に多く添加した場合（比較例１８）には、被膜の乾燥度が高くなり、堅固な被膜が形成されて加工部耐食性が弱くなり、耐黒変性の面において「不良」を示した。
【０１３１】
上記発明例２３による３価クロム表面処理溶液組成物を用いるとともに、シランカップリング剤の種類は、下記表９に記載されたシランカップリング剤を用いた。下記表９に記載されたシランカップリング剤を用いた組成物で、上述のように試験片を製作し、平板耐食性を評価した上でその結果を下記表９に記載した。
【０１３２】
【表９】
2019536899.tif 000010
2019536899.tif 000011
【０１３３】
上記表８に示すように、発明例２６から発明例５９は、平板耐食性が「良好」又は優れた結果を示した。特に、発明例４２の組成に応じて製造された３価クロム表面処理溶液組成物を用いた試験片の場合、１４４時間以上後に発生した白錆面積が０％と、最も優れた結果を示した。
【０１３４】
８．Ａｌ化合物の含有量による物性変化
本発明の３価クロムを含有した表面処理溶液組成物は、３価クロム化合物として硝酸クロム及びリン酸クロム、発明の詳細な説明に記載した方法で製造されたゾルゲル樹脂、防錆耐食剤としてコバルト系防錆剤、モリブデン系化合物としてモリブデン塩化物及び水溶性カチオン性ウレタン樹脂（酸性状態で使用可能なカチオンを有するウレタン樹脂）、シランカップリング剤としてＮ−２−（アミノエチル）−３−アミノプロピルメチルジメトキシシラン及び３−ウレイドプロピルトリメトキシシラン（１：１の混合物）、Ａｌ化合物として窒化アルミニウムを含み、下記表１０に記載された含有量（組成物の固形分を基準とする）で混合した。
【０１３５】
溶融亜鉛めっき鋼板を７ｃｍ×１５ｃｍ（横×縦）に切断して油分を除去した後、乾燥被膜層の厚さが０．４μｍとなるように、下記表１０に示すように製造した３価クロム表面処理溶液組成物をバーコーティングし、ＰＭＴ６０℃の条件で乾燥させることで試験片を製作した。
【０１３６】
製作した試験片の平板耐食性、加工部耐食性、耐黒変性、耐アルカリ性、造管油侵害性、及び耐指紋性を評価し、評価結果を下記表１０に記載した。平板耐食性、加工部耐食性、耐黒変性、及び耐アルカリ性の評価方法は、上述のとおりである。
【０１３７】
【表１０】
2019536899.tif 000012
【０１３８】
上記表１０に示すように、Ａｌ化合物の含有量が、本発明が提案する含有量を満たす場合（発明例６０から発明例６３）には、すべての物性の面において「良好」以上の結果を示した。
【０１３９】
これに対し、Ａｌ化合物を過度に少なく添加する場合（比較例１９）には、耐黒変性の面において「不良」を示し、過度に多く添加した場合（比較例２０）には、耐食性の面において「不良」を示した。
【０１４０】
かかる結果は、Ａｌ化合物が本発明で制限する含有量を超えると、被膜形成のときの鋼板表面に析出し、水分にＡｌ化合物が溶解されてコーティング層に欠陥を生じうることによるものであることを確認した。
【０１４１】
９．被膜層の厚さ及び乾燥温度による物性変化
溶融亜鉛めっき鋼板を７ｃｍ×１５ｃｍ（横×縦）に切断して油分を除去した後、上記発明例４２の組成物をバーコーティングし、熱風乾燥炉で乾燥させることで試験片を製作した。コーティングされた被膜層の厚さ及びＰＭＴ温度を下記表１１に記載された厚さで制御した。
【０１４２】
製作した試験片の耐アルカリ性、造管油侵害性、耐指紋性、平板耐食性、加工部耐食性、及び耐黒変性を評価し、評価結果を下記表１１に記載した。
【０１４３】
【表１１】
2019536899.tif 000013
【０１４４】
上記表１１に示すように、０．３〜０．５μｍで被膜層を形成する場合（特に発明例６５から発明例６７及び発明例７０）には、すべての物性の面において「良好」以上の結果を示した。
【０１４５】
これに対し、形成された被膜が薄すぎる場合（発明例６４）には、耐指紋性以外のすべての物性の面において「普通（△）」の結果を示した。一方、過度に厚く形成された場合（発明例６８）には、すべての物性の面において「良好」以上の結果を示したが、発明例６７に比べて改善効果を示さないため、経済的な側面において発明例６７以上の被膜厚さは求められない。
【０１４６】
また、上記表１１に示すように、被膜の乾燥温度が５０〜６０℃で被膜層を形成する場合（特に発明例６５から発明例６８及び発明例７０）のすべての物性の面において、「良好」以上の結果を示した。
【０１４７】
これに対し、乾燥温度が低すぎる場合（発明例６９）には、十分に乾燥されないため、耐アルカリ性及び造管油侵害性の面において「通常（△）」を示した。一方、乾燥温度が高すぎる場合（発明例７１）には、空気中の冷却過程（空冷）で鋼板が十分に冷却されずに包装されることとなり、結露現象が原因となって、耐黒変性の面において「通常（△）」を示した。
【０１４８】
以上、本発明の実施例について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【国際調査報告】
2019536899.tif 000014
2019536899.tif 000015
2019536899.tif 000016
2019536899.tif 000017